ОПТИЧЕСКОЕ ИЗДЕЛИЕ, СОДЕРЖАЩЕЕ ПРОСВЕТЛЯЮЩЕЕ ПОКРЫТИЕ В ВИДИМОЙ ОБЛАСТИ, ДЛЯ УСЛОВИЙ НИЗКОЙ ОСВЕЩЕННОСТИ

1. Офтальмологическая линза, содержащая прозрачную подложку с передней основной поверхностью и с задней основной поверхностью, при этом по меньшей мере одна из основных поверхностей покрыта многослойным просветляющим покрытием, содержащим набор из по меньшей мере одного слоя с высоким показателем преломления (HI), имеющего показатель преломления, который больше или равняется 1,55, и по меньшей мере одного слоя с низким показателем преломления (LI), имеющего показатель преломления менее 1,55,
отличающаяся тем, что указанное многослойное просветляющее покрытие имеет:
- средний коэффициент отражения света в видимой области для фотопического зрения Rv, который меньше или равняется 2,5%, предпочтительно меньше или равняется 0,9%, по меньшей мере для угла падения менее 35°;
- средний коэффициент отражения света в видимой области для скотопического зрения Rv’, который меньше или равняется 0,5%, предпочтительно меньше или равняется 0,4%, по меньшей мере для угла падения менее 35°.
x
2
2. Офтальмологическая линза по п. 1, отличающаяся тем, что лист с высоким показателем преломления расположен между указанными подложкой и первым слоем с низким показателем преломления в направлении, проходящем от указанной подложки, и содержит SiO с x<2 и/или TiO.
3. Офтальмологическая линза по п. 2, отличающаяся тем, что указанный лист с высоким показателем преломления, расположенный между указанными подложкой и первым слоем с низким показателем преломления в направлении, проходящем от указанной подложки, является двухслойным и содержит:
x
- слой L1 из SiO с x<2, имеющий толщину от приблизительно 5 до 15 нм, находящийся в непосредственном контакте с подложкой,
2
- слой L2 из TiO, имеющий толщину от приблизительно 5 до 15 нм, находящийся в непосредственном контакте со слоем L1.
4. Офтальмологическая линза по п. 3, отличающаяся тем, что L1 и L2 имеют физическую толщину, которая меньше или равняется 10 нм и, в частности, строго меньше 10 нм.
2
5. Офтальмологическая линза по п. 2, отличающаяся тем, что указанный лист с высоким показателем преломления, расположенный между указанными подложкой и первым слоем с низким показателем преломления в направлении, проходящем от указанной подложки, представляет собой слой из TiO, имеющий толщину от приблизительно 8 до 20 нм, находящийся в непосредственном контакте с подложкой.
6. Офтальмологическая линза по любому из предыдущих пунктов, где указанное многослойное просветляющее покрытие содержит в направлении, проходящем от подложки:
- указанный лист с высоким показателем преломления, как определено в предыдущих пп. 2—5;
- один слой с низким показателем преломления (LI), имеющий физическую толщину от 16 до 36 нм;
- один слой с высоким показателем преломления (HI), имеющий физическую толщину от 80 до 120 нм;
- необязательно электропроводящий слой с толщиной от 3 до 10 нм и
- один слой с низким показателем преломления (LI), имеющий физическую толщину от 68 до 88 нм.
7. Офтальмологическая линза по любому из предыдущих пунктов, где указанное многослойное просветляющее покрытие содержит в направлении, проходящем от подложки:
- указанный лист с высоким показателем преломления, как определено в предыдущих пп. 2—5;
- один слой с низким показателем преломления (LI), имеющий физическую толщину от 21 до 31 нм;
- один слой с высоким показателем преломления (HI), имеющий физическую толщину от 85 до 110 нм;
- необязательно электропроводящий слой с толщиной от 3 до 10 нм и
- один слой с низким показателем преломления (LI), имеющий физическую толщину от 73 до 83 нм.
2
2
2
3
2
5
2
5
2
3
3
2
3
2
5
2
3
x
3
4
2
2
8. Офтальмологическая линза по любому из пп. 6 и 7, где слой с высоким показателем преломления (HI) содержит один или несколько оксидов металлов, выбранных из диоксида циркония (ZrO), диоксида титана (TiO), оксида алюминия (AlO), пентаоксида тантала (TaO), оксида неодима (NdO), оксида празеодима (PrO), титаната празеодима (PrTiO), оксида лантана (LaO), оксида ниобия (NbO), оксида иттрия (YO), оксида кремния (SiO), нитридов кремния (SiN); при этом предпочтительно оксиды металлов выбраны из диоксида циркония (ZrO) или диоксида титана (TiO).
2
2
2
9. Офтальмологическая линза по любому из пп. 6 и 7, где слой с низким показателем преломления (LI) содержит MgF или один или несколько оксидов металлов, выбранных из SiO или смеси диоксида кремния и оксида алюминия; при этом предпочтительно слой с низким показателем преломления (LI) состоит из диоксида кремния SiO.
2
3
2
10. Офтальмологическая линза по любому из пп. 6 и 7, где указанный электропроводящий необязательный слой содержит оксид индия, диоксид олова, оксиды цинка или их смеси и предпочтительно представляет собой оксид индия-олова InO/SnO.
11. Офтальмологическая линза по любому из предыдущих пунктов, где подложка имеет показатель преломления, который больше или равняется 1,5.
12. Офтальмологическая линза по п. 11, где подложка изготовлена из поликарбонатов, политио(мет)акрилатов, политиоуретанов, (полиэпоксидов, полиэписульфидов) или их сополимеров и их смесей.
UV
13. Офтальмологическая линза по любому из предыдущих пунктов, где указанное многослойное просветляющее покрытие имеет средний коэффициент R отражения в диапазоне от 280 нм до 380 нм, составляющий менее 5% для угла падения в диапазоне от 20° до 50°.
14. Офтальмологическая линза по любому из предыдущих пунктов, где остаточный отраженный свет от указанного многослойного просветляющего покрытия имеет цветность C*, определенную в колориметрическом пространстве CIE L*a*b*, которая для угла падения (θ), составляющего 30°, меньше или равняется 15, предпочтительно меньше или равняется 12.
15. Офтальмологическая линза по любому из предыдущих пунктов, где остаточный отраженный свет от указанного многослойного просветляющего покрытия имеет цветовой оттенок (h), как определено в колориметрическом пространстве CIE L*a*b*, от 20° до 60° для угла падения (θ) 30°.
16. Офтальмологическая линза по любому из предыдущих пунктов, где задняя основная поверхность и передняя основная поверхность офтальмологической линзы покрыты аналогичным указанным многослойным просветляющим покрытием или покрытием, отличным от указанного многослойного просветляющего покрытия.